FR 2534851 A2 19840427 FR 8314381 A 19830909 L'Addition concerne une bande ou une plaque renforcée par un support, notamment pour la fabrication de joints d'étanchéité plats, ainsi que pour la fabrication de plaques utilisées comme isolants thermiques, comportant un matériau porteur sous forme de bande-ou sous forme de plaque enrobée d'un matériau tendre non métallique vulcanisable qui, conformément au brevet prin- cipal, est constitué sur la base de matériaux fibreux, et, le cas échéant, pul- vérulents, et qui contient un agent liant, alors que le matériau porteur pré- sente des surfaces lisses et que le matériau tendre non métallique constituant le revêtement se compose essentiellement de 80 % au moins d'un produit de base pulvérulent d'origine minérale ne contenant pas d'amiante, d'environ 6 % d'agents liants, et de 14 % au plus de fibres ne contenant pas d'amiante, selon le brevet français N O 82 15 300. De telles plaques ou de telles bandes,renforcées par un support du type défini ci-dessus, sont utilisées comme matériau de base pour la fabrication de joints d'étanchéité plats à hautes résistances thermique et mécanique, notam- ment de joints de culasse pour moteurs à combustion interne De tels joints d'étanchéité plats doivent présenter essentiellement les qualités suivantes a) faculté d'adaptation; - b) résistance au-fluage sous compression c) bon retour élastique; - d) imperméabilité aux gaz et aux liquides e) résistance thermique; f) stabilité longitudinale et transversale; g) résistance des arêtes de coupe; h) résistance à la corrosion. Il incombe à la présente Addition d'améliorer encore la bande ou la plaque renforcée définie dans le brevet principal, notamment en ce qui con- cerne les qualités suivantes 1) l'élasticité (retour élastique) et la faculté d'adaptation; 2) l'étanchéité du matériau tendre non métallique; et, 3) la réduction de la tendance au collage. Le problème ainsi posé est résolu par le fait que le produit de base pulvérulent d'origine minérale et ne contenant pas d'amiante se compose de à 80 % d'éléments n'ayant subi ni traitement chimique, ni traitement ther- mique, et de O à 25 % d'éléments ayant subi un traitement chimique et/ou thermique L'ardoise pulvérisée, en tant qu'élément composant du produit de base pulvérulent d'origine minérale et ne contenant pas d'amiante, peut être remplacée par le mica. De préférence, on utilisera le graphite expansé comme produit de base ayant subi un traitement thermique ainsi qu'un traitement chimique, ou la vermiculite expansée comme produit n'ayant subi qu'un traitement thermique. Le graphite expansé est obtenu à partir du graphite tendre d'origine minérale, donc à partir du carbone pur dans lequel, dans un premier temps, on intercale des groupes d'impuretés entre les couches moléculaires cristal- lines (traitement chimique), alors que, dans un deuxième temps, l'on provoque un éclatement thermique (traitement thermique) Le traitement thermique (éclatement thermique) permet d'obtenir un agrandissement de l'intervalle entre les schistes du réseau moléculaire cristallin du graphite. La "vermiculite",utilisable comme produit de base en remplacement du graphite, n'est autre qu'un mica, c'est-à-dire un silicate hydraté, plus ou moins clivable La vermiculite brute se compose de fines plaquettes dont la vue microscopique laisse apparaître de l'eau cristalline, et qui, sous l'effet brusque des températures de 100 à 8000 C, se détendent en dégageant de la vapeur d'eau et augmentent considérablement de volume (plusieurs fois le volume initial) Il s'agit là du traitement thermique de la vermiculite brute. 2-534851 REVENDICATIONS 1 Bande ou plaque renforcée par un support, notamment pour la fabri- cation de joints d'étanchéité plats, ainsi que pour la fabrication de plaques uti- lisées comme isolants thermiques, comportant un matériau porteur sous forme de bande ou sous forme de plaque enrobée d'un matériau tendre, non métallique, vulcanisable, qui est constitué sur la base de matériaux fibreux, et, le cas échéant, pulvérulents, et qui contient un agent liant, alors que le matériau por- teur présente des surfaces lisses et que le matériau tendre non métallique constituant le revêtement se compose essentiellement-de 80 % au moins d'un produit de base pulvérulent d'origine minérale ne contenant pas d'amiante, d'environ 6 % d'agents liants, et de 14 % au plus de fibres ne contenant pas d'amiante, selon les revendications 1 et 2 du brevet principal, cette bande ou plaque renforcée étant caractérisée en ce que le produit de base pulvérulent d'origine minérale ne contenant pas d'amiante se compose de 55 à 80 % d'élé- ments n'ayant subi ni traitement chimique, ni traitement thermique, et de 0 à 25 % d'éléments ayant subi un traitement chimique et/ou un traitement thermique. 2 Bande ou plaque renforcée par un support selon la revendication 1, caractérisée en ce que le produit de base ayant subi un traitement chimique et un traitement thermique est constitué de graphite expansé. 3 Bande ou plaque renforcée par un support selon la revendication 1, caractérisée en ce que le produit de base ayant subi uniquement un traitement thermique est constitué de vermiculite expansée. 4 Bande ou plaque renforcée par un support selon l'une quelconque des revendications 1 à 3, caractérisée en ce que le matériau, qui n'a subi ni traite- ment chimique, ni traitement thermique, et qui entre dans la composition du produit de base pulvérulent, est constitué de mica.